(57)【要約】【課題】ドット再現性、転写性および画像濃度に優れ、カブリを抑制したトナーを提供すること。【解決手段】トナー粒子に外添剤が被覆されているトナーであって、該トナーを慣性分級方式の分級機により、大粒径側と小粒径側とで個数基準で概ね均等に二分して得られる、大粒径側粒子群と小粒径側粒子群について、前記大粒径側粒子群と前記小粒径側粒子群の表面電荷密度の平均値の絶対値をそれぞれσｌ（Ｃ／ｍ２）、σｓ（Ｃ／ｍ２）としたとき、前記σｌおよび前記σｓが特定の関係を満たすことを特徴とするトナー。【選択図】なし【特許請求の範囲】
【請求項１】
トナー粒子と外添剤とを有するトナーであって、
該トナーを慣性分級方式の分級機により、大粒径側と小粒径側とで個数基準で概ね均等に二分して得られる、大粒径側粒子群と小粒径側粒子群について、
前記大粒径側粒子群と前記小粒径側粒子群の表面電荷密度の平均値の絶対値をそれぞれσｌ（Ｃ／ｍ２）、σｓ（Ｃ／ｍ２）としたとき、
前記σｓおよび前記σｌが、下記式（１）の関係を満たすことを特徴とするトナー。
０．１０≦σｌ／σｓ≦０．７５・・・（１）
【請求項２】
前記トナーの個数基準のメジアン径Ｄ５０が、３．０μｍ以上６．０μｍ以下である、請求項１に記載のトナー。
【請求項３】
前記トナーの個数基準のメジアン径Ｄ５０が、３．０μｍ以上５．０μｍ以下である、請求項１に記載のトナー。
【請求項４】
前記小粒径側粒子群に含まれるトナーの１粒当たりの帯電量の平均値の絶対値をＱｓとしたとき、前記Ｑｓが１．４ｆＣ以上である請求項１〜３のいずれか一項に記載のトナー。
【請求項５】
前記大粒径側粒子群に含まれるトナーの１粒当たりの帯電量の平均値の絶対値をＱｌとしたとき、前記Ｑｌが２．８ｆＣ以下である請求項１〜４のいずれか一項に記載のトナー。
【請求項６】
前記σｓおよび前記σｌが、下記式（２）の関係を満たす請求項１〜５のいずれか一項に記載のトナー。
０．１０≦σｌ／σｓ≦０．６７・・・（２）
【請求項７】
前記σｓが、０．０３８Ｃ／ｍ２以上である請求項１〜６のいずれか一項に記載のトナー。
【請求項８】
前記σｌが、０．０２８Ｃ／ｍ２以下である請求項１〜７のいずれか一項に記載のトナー。
【請求項９】
２３℃５０％ＲＨの環境下において、前記トナー０．７ｇと、画像学会標準キャリア（Ｎ−０１）９．３ｇを５０ｍＬのポリ瓶に入れ、振蘯器を用いて２００ｒｐｍにて５分間振蘯させて摩擦帯電させたときの前記トナーの単位質量当たりの帯電量Ｑ／Ｍの絶対値が７０μＣ／ｇ以下である請求項１〜８のいずれか一項に記載のトナー。
【請求項１０】
前記トナーの下記式（３）で得られるスパン値が０．７以上２．０以下である請求項１〜９のいずれか一項に記載のトナー。
（Ｄ９０−Ｄ１０）／Ｄ５０・・・（３）
（式中、Ｄ９０は個数基準の累積９０％粒径、Ｄ１０は個数基準の累積１０％粒径である。）
【請求項１１】
前記外添剤が、負帯電性の外添剤を含む請求項１〜１０のいずれか一項に記載のトナー。
【請求項１２】
前記小粒径側粒子群に含まれるトナーを被覆する負帯電性の外添剤が、前記大粒径側粒子群に含まれるトナーを被覆する負帯電性の外添剤よりも高い負帯電性を有する請求項１１に記載のトナー。
【請求項１３】
前記小粒径側粒子群に含まれるトナーには水分吸着量が０．５％以下のシリカ粒子が被覆され、前記大粒径側粒子群に含まれるトナーには水分吸着量が１．０％以上のシリカ粒子が被覆されている請求項１１または１２に記載のトナー。
【請求項１４】
前記小粒径側粒子群に含まれるトナーにおける前記負帯電性の外添剤による被覆率をＣｓとし、
前記大粒径側粒子群に含まれるトナーにおける前記負帯電性の外添剤による被覆率をＣｌとしたとき、
前記Ｃｓおよび前記Ｃｌが、下記式（４）の関係を満たす請求項１１〜１３のいずれか一項に記載のトナー。
０．１０≦Ｃｌ／Ｃｓ≦０．８０・・・（４）
【請求項１５】
前記Ｃｓおよび前記Ｃｌが下記式（５）の関係を満たす請求項１４に記載のトナー。
０．１０≦Ｃｌ／Ｃｓ≦０．６７・・・（５）
【請求項１６】
前記トナーは、帯電性を有する荷電制御剤を有し、
前記小粒径側粒子群に含まれるトナーの荷電制御剤の含有量をＣＡｓとし、
前記大粒径側粒子群に含まれるトナーの荷電制御剤の含有量をＣＡｌとしたとき、
前記ＣＡｓおよび前記ＣＡｌが、下記式（６）の関係を満たす請求項１〜１０のいずれか一項に記載のトナー。
０．１０≦ＣＡｌ／ＣＡｓ≦０．８０・・・（６）
【請求項１７】
前記ＣＡｓおよび前記ＣＡｌが、下記式（７）の関係を満たす請求項１６に記載のトナー。
０．１０≦ＣＡｌ／ＣＡｓ≦０．５０・・・（７）
【発明の詳細な説明】
【技術分野】
【０００１】
本発明は、電子写真方式、静電記録方式、および、静電印刷方式などに用いられるトナーに関する。
【背景技術】
【０００２】
近年、電子写真方式のフルカラー複写機が広く普及するに従い、更なる高速化、高画質化はもちろんのこと、画像濃度の安定化も要求されている。
具体的な高画質化対応策としては、ドット再現性を高めるため、小粒径のトナーが求められている。
そこで、特許文献１では、ドット再現性を高めるため、小粒径かつ粒度分布がシャープなトナーが提案されている。
さらに、特許文献２では、粒度分布にばらつきがあるトナーに対して、帯電性能や歩留まりを良くするため、ケイ酸微粒子の被覆率をその粒径範囲ごとに調整したトナーも提案されている。
また、具体的な画像濃度の安定化策としては、低湿環境下でも帯電量が大きくなりすぎないトナーが求められている。
そこで、特許文献３では、低湿環境下でも帯電量が大きくならない外添設計がなされたトナーが提案されている。
【先行技術文献】
【特許文献】
【０００３】
【特許文献１】特開２０１６−１２８８８５号公報
【特許文献２】特開２００６−１４５８００号公報
【特許文献３】特開平０４−３１６０５６号公報
【発明の概要】
【発明が解決しようとする課題】
【０００４】
特許文献１や特許文献３に記載のトナーは、粒径に依らず、一律のシェル層および無機微粒子の被覆率を有している。そのため、トナー表面の電荷密度は粒径に依らず一定である。すなわち、トナーの粒径が小さいほどトナーの表面積は小さいため、トナー１粒当たりの帯電量も小さい。帯電量が小さい小粒径のトナーは電界への追従性が悪い。その結果、電子写真方式における転写工程において、静電潜像担持体から中間転写体あるいはメディアへ電界を用いて転写を試みるも、トナーの転写性が低下する場合があった。
【０００５】
また、ＡＣ現像システムにおいては、引き戻しバイアスにより静電潜像担持体からトナーを引き離す力が弱いため、静電潜像担持体にトナーが付着したままとなり、カブリが発生する場合があった。
【０００６】
一方で、小粒径トナー１粒あたりの帯電量を大きくするために、無機微粒子の添加量を多くすると、単位質量当たりのトナーの帯電量が大きくなりすぎる。そのため、静電潜像が少量のトナーによって埋められてしまい、画像濃度が低下し、画像濃度安定性が低下する場合があった。
【０００７】
また、特許文献２に記載のトナーは、粒径範囲ごとに無機微粒子の被覆率を調整しているため、粒径によりトナー表面の電荷密度が異なる。特許文献２に記載の発明においては、粒径の小さいトナーの帯電性能を抑えるように被覆率を調整している。そのため、転写性が低下し、カブリが発生する場合があった。
【０００８】
そこで、本発明の目的は、ドット再現性、転写性および画像濃度安定性に優れ、カブリを抑制したトナーを提供することにある。
【課題を解決するための手段】
【０００９】
本発明に係るトナーは、
トナー粒子と外添剤とを有するトナーであって、
該トナーを慣性分級方式の分級機により、大粒径側と小粒径側とで個数基準で概ね均等に二分して得られる、大粒径側粒子群と小粒径側粒子群について、
前記大粒径側粒子群と前記小粒径側粒子群の表面電荷密度の平均値の絶対値をそれぞれσｌ（Ｃ／ｍ２）、σｓ（Ｃ／ｍ２）としたとき、前記σｌおよび前記σｓが、下記式（１）の関係を満たすことを特徴とする。
０．１０≦σｌ／σｓ≦０．７５・・・（１）
【発明の効果】
【００１０】
本発明によれば、ドット再現性、転写性および画像濃度安定性に優れ、カブリを抑制したトナーを提供することができる。
【図面の簡単な説明】
【００１１】
【図１】本発明に係るトナーの製造に用いられる熱球形化処理装置の図である。
【発明を実施するための形態】
【００１２】
本発明において、数値範囲を表す「○○以上××以下」や「○○〜××」の記載は、特に断りのない限り、端点である下限および上限を含む数値範囲を意味する。
【００１３】
本発明に係るトナーは、
トナー粒子と外添剤とを有するトナーであって、
該トナーを慣性分級方式の分級機により、大粒径側と小粒径側とで個数基準で概ね均等に二分して得られる、大粒径側粒子群と小粒径側粒子群について、
前記大粒径側粒子群と前記小粒径側粒子群の表面電荷密度の平均値の絶対値をそれぞれσｌ（Ｃ／ｍ２）、σｓ（Ｃ／ｍ２）としたとき、前記σｌおよび前記σｓが、下記式（１）の関係を満たすことを特徴とする。
０．１０≦σｌ／σｓ≦０．７５・・・（１）
【００１４】
上述のように、上記特許文献１〜３に記載されたような小粒径のトナーは、画像濃度安定性、転写性およびカブリの抑制に改善の余地があった。
【００１５】
そこで、本発明者等は、高画質な画像を形成でき、さらに画像濃度安定性、転写性およびカブリの抑制を向上させたトナーの検討を進めた。画質を向上させるためにトナーを小粒径化すると、トナー１粒当たりの表面積が低下し、トナー１粒当たりの帯電量も低下する。そのため、転写性やかぶりの抑制が低下する。一方で、従来から提案されているトナーの帯電量を上げる方法では、転写性およびカブリの抑制は改善されるものの、静電潜像が少量のトナーによって埋められてしまい、画像濃度が低下し、画像濃度安定性も低下した。
【００１６】
そこで、本発明者等は、さらに検討を進め、転写性およびカブリの抑制の低下と、画像濃度安定性の低下は、異なる粒径を有するトナーに起因することを見出した。
【００１７】
具体的には、転写性およびカブリの抑制の低下は、１粒当たりの帯電量が小さい微粉のトナーに起因する。一方、画像濃度安定性の低下は、従来の方法によりトナーの帯電量を上げると、微粉のトナーだけでなく、１粒当たりの質量が大きい粗粉のトナーの帯電量も大きくなり、結果として単位質量あたりの帯電量が大きくなることに起因する。そのため、それぞれの粒径ごとに課題の対策を施せば、従来の課題を解決できることを見出した。
【００１８】
本発明に係るトナーは、トナーを慣性分級方式の分級機により、大粒径側と小粒径側とで個数基準で概ね均等に二分して得られる、大粒径側粒子群と小粒径側粒子群について、前記大粒径側粒子群と前記小粒径側粒子群の表面電荷密度の平均値の絶対値をそれぞれσｌ（Ｃ／ｍ２）、σｓ（Ｃ／ｍ２）としたとき、前記σｌおよび前記σｓが、下記式（１）の関係を満たす。
０．１０≦σｌ／σｓ≦０．７５・・・（１）
尚、トナーを大粒径側粒子群と小粒径側粒子群とに分割する方法については後述する。両粒子群はいずれも、粒径に関して分布を有するものであり、大粒径側粒子群の中心粒径が、小粒径側粒子群の中心粒径よりも大きいという関係にある。また、大粒径側粒子群に含まれる最小の粒子が、小粒径側粒子群に含まれる最大の粒子よりも大きいという関係にはない。
【００１９】
σｓおよびσｌが式（１）の関係を満たすことにより、小粒径のトナー１粒あたりの帯電量を高くすることができ、小粒径のトナーの転写性およびカブリ性の抑制を向上させることが可能となる。さらに大粒径のトナー１粒あたりの帯電量は抑制されるため、トナーの単位質量当たりの帯電量が大きくなり過ぎず、画像濃度安定性も向上させることが可能となる。
【００２０】
より好ましくは、σｓおよびσｌが下記式（２）の関係を満たす。
０．１０≦σｌ／σｓ≦０．６７・・・（２）
【００２１】
σｓおよびσｌが式（２）の関係を満たすことにより、電界飛翔力の小さいトナーをより低減させることが可能となり、転写性およびカブリの抑制をさらに向上させることが可能となる。
【００２２】
トナーの表面電荷密度は、以下の方法により測定することが可能である。
まずトナーを、以下の条件で摩擦帯電させる。
２３℃５０％ＲＨの環境下において、トナー０．７ｇと、画像学会標準キャリア（Ｎ−０１）９．３ｇを容量５０ｍＬのポリ瓶に入れ、振蘯器（Ｍｏｄｅｌ−ＹＳ−８Ｄ；株式会社ヤヨイ社製）を用いて２００ｒｐｍにて５分間振蘯させる。
帯電させたトナーの表面電荷密度は、帯電量分布測定装置を用いて測定することが可能である。具体的には、Ｅ−ｓｐａｒｔアナライザー（株式会社ホソカワミクロン社製）を用いて測定することができる。Ｅ−ｓｐａｒｔアナライザーは、電場と音響場を同時に形成させた検知部（測定部）に試料粒子を導入し、レーザードップラー法で粒子の移動速度を測定して、粒径と帯電量とを測定する装置である。
【００２３】
なお、トナーを大粒径側粒子群と小粒径側粒子群とに分ける方法は以下のとおりである。
トナーを、慣性分級方式のエルボージェット分級機（日鉄鉱業社製）を用い、大粒径側と小粒径側とに個数基準で概ね均等に二分する。エルボージェットの運転条件であるフィード量・微粉分級エッジを適正化し、粗粉分級エッジを最大にして閉じることで、トナーを大粒径側粒子群と小粒径側粒子群に概ね均等に二分されるように調整する。
エルボージェットの運転条件の設定においては、先ず、大粒径側と小粒径側の風量が同じになるように風量調節弁を調整した上で、微粉分級エッジを動かし、大粒径側と小粒径側とに振り分けられる粒子数の差が８％程度になる位置を求める。その後、微粉分級エッジをその位置に固定して、大粒径側と小粒径側の風量調節弁を微調整し、大粒径側粒子群と小粒径側粒子群とが個数基準で均等に（粒子数の差が４％以下）二分されるように調整する。この際、例えば、フィード量を５ｋｇ／ｈｒとし、エルボージェット内の微粉通過側の壁と微粉分級エッジの先端との距離を１０〜１５ｍｍとすればよい。
【００２４】
大粒径側粒子群と小粒径側粒子群との粒子数の差が４％以下になる程度に二分して、それらの粒子群が本発明の規定を満たすのであれば、効果が十分に得られる。そのため、本発明における“概ね均等に二分する”とは、粒子数の差が４％以下になる程度に二分することを意味する。
【００２５】
測定によって得られた各粒径におけるトナー１粒あたりの帯電量から表面電荷密度σ（Ｃ／ｍ２）が算出される。具体的には、以下の計算式によって導くことができる。
σ＝Ｑ／πＤ２
計算式中、Ｑはトナー１粒の帯電量（Ｃ）、Ｄはトナーの粒径（ｍ）である。
【００２６】
また、小粒径側粒子群に含まれるトナーの１粒当たりの表面電荷密度の平均値の絶対値σｓは、０．０３８Ｃ／ｍ２以上であることが好ましい。
【００２７】
この場合、小粒径のトナーの帯電量を大きくすることができ、電界飛翔力が低いトナーを少なくして、転写性およびカブリの抑制を向上させることがきる。
【００２８】
また、大粒径側粒子群に含まれるトナーの１粒当たりの表面電荷密度の平均値の絶対値σｌは、０．０２８Ｃ／ｍ２以下であることが好ましい。
【００２９】
この場合、大粒径のトナーの帯電量が大きくなりすぎず、その結果、トナーの単位質量当たりの帯電量も大きくなりすぎず、画像濃度の低下を抑制することが可能となる。
【００３０】
また、小粒径側粒子群に含まれるトナーの１粒当たりの帯電量の平均値の絶対値Ｑｓが、１．４ｆＣ以上であることが好ましい。このことにより、１粒あたりの帯電量が小さい粒子を少なくすることが可能であるため、カブリなどの画像欠陥を抑制することが可能となる。
【００３１】
また、大粒径側粒子群に含まれるトナーの１粒当たりの帯電量の平均値の絶対値Ｑｌが、２．８ｆＣ以下であることが好ましい。このことにより、トナーの質量当たりの帯電量が高くなりすぎず、画像濃度の低下を抑えられる。
【００３２】
本発明に係るトナーは、個数基準のメジアン径Ｄ５０が３．０μｍ以上６．０μｍ以下であることが好ましく、３．０μｍ以上５．５μｍ以下であることがより好ましく、３．０μｍ以上５．０μｍ以下であることがさらに好ましい。Ｄ５０が前記範囲である場合、ドット再現性が良くなり、優れた画質が得られる。Ｄ５０が３．０μｍ以上であることで、転写性やカブリの抑制が向上する。また、Ｄ５０が６．０μｍ以下であることで、高精細な画質が得られ、Ｄ５０が小さいほうがより画質が高精細となる。
【００３３】
なお、Ｄ５０は、コールター法による粒度分布解析装置（商品名：コールターマルチサイザーＩＩＩ、コールター社製）を用いて測定するとよい。
【００３４】
また、本発明に係るトナーの粒径分布は、下記式（３）で示されるスパン値が、０．７以上２．０以下であることが好ましい。
（Ｄ９０−Ｄ１０）／Ｄ５０・・・（３）
式中、Ｄ９０は個数基準の累積９０％粒径、Ｄ１０は個数基準の累積１０％粒径である。
【００３５】
本発明に係るトナーにおいて、上記スパン値が０．７以上であることによって本発明の効果が顕著に発現する。また、スパン値が２．０以下であることによって転写性とカブリの抑制が向上する。
【００３６】
本発明のトナーの単位質量当たりの帯電量Ｑ／Ｍの絶対値は、７０μＣ／ｇ以下であることが好ましい。この範囲であることによって、画像濃度の低下を抑制することが可能となる。
【００３７】
トナーの単位質量当たりの帯電量Ｑ／Ｍは、以下の方法によって求めることができる。まず、２３℃５０％ＲＨの環境下において、トナー０．７ｇと、画像学会標準キャリア（Ｎ−０１）９．３ｇを５０ｍＬのポリ瓶に入れ、振蘯器（株式会社ヤヨイ社製）を用いて２００ｒｐｍにて５分間振蘯させてトナーを摩擦帯電させる。次いで、底に６３５メッシュのスクリーンのある金属製の測定容器に、摩擦帯電された現像剤を約０．１５ｇ入れて金属製のフタをする。このときの測定容器全体の質量を測り、Ｗ１（ｇ）とする。次に、吸引機（測定容器と接する部分は少なくとも絶縁体）を用いて吸引口から吸引し、風量調節弁を調整して真空計の圧力を１．５ｋＰａとする。この状態で充分、好ましくは２分間吸引を行い、トナーを吸引除去する。このときコンデンサーに蓄積された帯電量をＱ（μＣ）とする。吸引後の測定容器全体の質量を測り、Ｗ２（ｇ）とする。トナーの単位質量当たりの帯電量（μＣ／ｇ）は下記式により規定する。
トナーの単位質量当たりの帯電量（μＣ／ｇ）＝Ｑ／（Ｗ１−Ｗ２）
【００３８】
大粒径のトナーの表面電荷密度よりも小粒径のトナーの表面電荷密度を高くする手段としては、以下の方法があげられる。すなわち、外添剤の量や種類をトナー粒子の粒径によって変える方法、トナーの帯電能を粒径によって変える方法、およびそれらを組み合わせた方法などを例示できる。
【００３９】
外添剤の種類をトナー粒子の粒径によって変える手段としては、以下の方法が挙げられる。まず、平均粒径の異なる２種類のトナー粒子を準備する。平均粒径の異なる２種類のトナー粒子の準備方法としては、作製したトナー粒子を遠心力分級方式のＴＳＰセパレータ（ホソカワミクロン社製）を用いて、平均粒径の異なる２種類のトナー粒子に分離する方法や、平均粒径が異なるトナー粒子を別々に製造する方法があげられる。ただし、生産上の観点から前者の方法が好ましい。
【００４０】
上記平均粒径の異なる２種類のトナー粒子それぞれに対して、平均粒径の小さい方には負帯電性の高い外添剤を被覆させ、もう一方の平均粒径の大きいほうには負帯電性の低い外添剤を被覆させる。これにより作製された２種類のトナーを混合することで、小粒径のトナーの表面電荷密度が高いトナーが得られる。
【００４１】
すなわち、本発明に係るトナーは、外添剤は負帯電性の外添剤を含み、小粒径側粒子群に含まれるトナーを被覆する負帯電性の外添剤が、大粒径側粒子群に含まれるトナーを被覆する負帯電性の外添剤よりも高い負帯電性を有することが好ましい。
【００４２】
シリカ粒子を外添剤として用いる場合、負帯電性の高さは、シリカ粒子の吸湿性評価における水分吸着量によって評価することが可能である。吸湿性が高いシリカ粒子が被覆されたトナーは、表面の抵抗が小さくなるため、帯電量が高くなりにくいが、吸湿性が低いシリカ粒子が被覆されたトナーは、表面抵抗が大きいため、帯電量を大きくすることが可能である。
【００４３】
シリカ粒子としては、ヒュームドシリカ、ゾルゲルシリカを挙げることができる。ヒュームドシリカは吸水量が低いため高い負帯電性を示し、ゾルゲルシリカは吸水量が高いため負帯電性が低くなる。
【００４４】
シリカ粒子の吸湿性評価における水分吸着量は、熱量計測定装置（商品名：Ｑ５０００ＳＡ、ティー・エイ・インスツルメンツ社製）を用いて次のようにして測定することができる。
シリカ粒子をサンプルパンに２０ｍｇ程度載せ、チャンバー内環境を温度２３℃相対湿度５０％にし、２４時間保持した後に温度４０℃相対湿度９５％の環境を１時間保持するようプログラミングして測定を開始する。測定開始から２４時間経過後の質量をＴＧＡ１、温度４０℃相対湿度９５％の環境で１時間経過後の質量をＴＧＡ２とした時、（ＴＧＡ２−ＴＧＡ１）／ＴＧＡ１を水分吸着量とする。
【００４５】
吸湿性が高いシリカ粒子としては、上記測定により求められる水分吸着量が１．０％以上であるシリカ粒子が好ましい。具体的には、ヒュームドシリカがあげられる。
吸湿性が低いシリカ粒子としては、上記測定により求められる水分吸着量が０．５％以下であるシリカ粒子が好ましい。具体的には、ゾルゲルシリカがあげられる。
【００４６】
外添剤の種類をトナー粒子の粒径によって変える手段としては、以下の方法が挙げられる。上記平均粒径の異なる２種類のトナー粒子に対して、平均粒径の小さい方のトナー粒子については負帯電性の外添剤の被覆率を高くし、平均粒径の大きいトナー粒子については負帯電性の外添剤の被覆率を低くする。これにより作製された２種類のトナーを混ぜ合わせることで、小さい粒径のトナーの表面電荷密度を高くすることが可能となる。
【００４７】
すなわち、本発明に係るトナーは、外添剤が負帯電性の外添剤を含み、小粒径側粒子群に含まれるトナーにおける負帯電性の外添剤による被覆率をＣｓとし、大粒径側粒子群に含まれるトナーにおける負帯電性の外添剤による被覆率をＣｌとしたとき、ＣｓおよびＣｌが下記式（４）の関係を満たすことが好ましい。
０．１０≦Ｃｌ／Ｃｓ≦０．８０・・・（４）
【００４８】
また、転写効率およびカブリの抑制の観点から、ＣｓおよびＣｌが下記式（５）の関係を満たすことがより好ましい。
０．１０≦Ｃｌ／Ｃｓ≦０．６７・・・（５）
【００４９】
トナーの帯電能を粒径によって変える方法としては、表面電荷密度に差をつけることができればいずれの方法でも良い。具体的な方法としては、例えば、帯電性を付与する荷電制御剤の含有量を、大粒径のトナーと小粒径のトナーとで変えることで、それぞれの表面電荷密度を変えることが可能である。すなわち、本発明に係るトナーは、小粒径側粒子群に含まれるトナーの荷電制御剤の含有量をＣＡｓとし、大粒径側粒子群に含まれるトナーの荷電制御剤の含有量をＣＡｌとしたとき、ＣＡｓおよびＣＡｌが下記式（６）の関係を満たすことが好ましい。
０．１０≦ＣＡｌ／ＣＡｓ≦０．８０・・・（６）
【００５０】
また、転写効率およびカブリの観点から、ＣＡｓおよびＣＡｌが下記式（７）の関係を満たすことがより好ましい。
０．１０≦ＣＡｌ／ＣＡｓ≦０．５０・・・（７）
【００５１】
荷電制御剤としては、公知のものが使用できる。特に帯電スピードが速く、かつ、一定の帯電量を安定して維持できる荷電制御剤が好ましい。さらに、トナー粒子を直接重合法により製造する場合には、重合阻害性が低く、水系媒体への可溶化物が実質的にない荷電制御剤が特に好ましい。
【００５２】
荷電制御剤として、トナー粒子を負荷電性に制御するものとしては、以下のものが挙げられる。
有機金属化合物およびキレート化合物として、モノアゾ金属化合物、アセチルアセトン金属化合物、芳香族オキシカルボン酸、芳香族ダイカルボン酸、オキシカルボン酸およびダイカルボン酸系の金属化合物。他には、芳香族オキシカルボン酸、芳香族モノおよびポリカルボン酸およびその金属塩、無水物、またはエステル類、ビスフェノールのようなフェノール誘導体類なども含まれる。さらに、尿素誘導体、含金属サリチル酸系化合物、含金属ナフトエ酸系化合物、ホウ素化合物、４級アンモニウム塩、カリックスアレーンが挙げられる。
【００５３】
一方、トナー粒子を正荷電性に制御する荷電制御剤としては、以下のものが挙げられる。
ニグロシンおよび脂肪酸金属塩のようなニグロシン変性物；グアニジン化合物；イミダゾール化合物；トリブチルベンジルアンモニウム−１−ヒドロキシ−４−ナフトスルフォン酸塩、テトラブチルアンモニウムテトラフルオロボレートのような４級アンモニウム塩、およびこれらの類似体であるホスホニウム塩のようなオニウム塩およびこれらのレーキ顔料；トリフェニルメタン染料およびこれらのレーキ顔料（レーキ化剤としては、リンタングステン酸、リンモリブデン酸、リンタングステンモリブデン酸、タンニン酸、ラウリン酸、没食子酸、フェリシアン化物、フェロシアン化物など）；高級脂肪酸の金属塩；樹脂系荷電制御剤。
【００５４】
これら荷電制御剤は単独で或いは２種類以上を組み合わせて用いることができる。これら荷電制御剤の中でも、含金属サリチル酸系化合物が好ましく、特にその金属がアルミニウムもしくはジルコニウムが好ましい。最も好ましい荷電制御剤としては、３，５−ジ−ｔｅｒｔ−ブチルサリチル酸アルミニウム化合物である。
【００５５】
＜結着樹脂＞
本発明におけるトナー粒子は、結着樹脂として、以下の重合体などを用いることが可能である。ポリスチレン、ポリ−ｐ−クロロスチレン、ポリビニルトルエンなどのスチレンおよびその置換体の単重合体；スチレン−ｐ−クロロスチレン共重合体、スチレン−ビニルトルエン共重合体、スチレン−ビニルナフタリン共重合体、スチレン−アクリル酸エステル共重合体、スチレン−メタクリル酸エステル共重合体などのスチレン系共重合体；ポリ塩化ビニル；フェノール樹脂；天然樹脂変性フェノール樹脂；天然樹脂変性マレイン酸樹脂；アクリル樹脂；メタクリル樹脂；ポリ酢酸ビニル；シリコーン樹脂；ポリエステル；ポリウレタン；ポリアミド；フラン樹脂；エポキシ樹脂；キシレン樹脂；ポリエチレン；ポリプロピレンなどが挙げられる。その中でも、ポリエステルを主成分としていることが、低温定着性の観点から好ましい。
【００５６】
ポリエステルのポリエステルユニットに用いられるモノマーとしては、多価アルコール（２価もしくは３価以上のアルコール）と、多価カルボン酸（２価もしくは３価以上のカルボン酸）、その酸無水物またはその低級アルキルエステルとが用いられる。ここで、「歪み硬化性」を発現させるため、分岐ポリマーを作成するためには、非晶性樹脂の分子内において部分架橋することが有効であり、そのためには、３価以上の多官能化合物を使用することが好ましい。従って、ポリエステルユニットの原料モノマーとして、３価以上のカルボン酸、その酸無水物またはその低級アルキルエステル、および／または３価以上のアルコールを含むことが好ましい。
【００５７】
ポリエステルのポリエステルユニットに用いられる多価アルコールモノマーとしては、以下の多価アルコールモノマーを使用することができる。
【００５８】
２価のアルコール成分としては、エチレングリコール、プロピレングリコール、１，３−ブタンジオール、１，４−ブタンジオール、２，３−ブタンジオール、ジエチレングリコール、トリエチレングリコール、１，５−ペンタンジオール、１，６−ヘキサンジオール、ネオペンチルグリコール、２−エチル−１，３−ヘキサンジオール、水素化ビスフェノールＡ、また式（Ａ）で表わされるビスフェノールおよびその誘導体；
【化１】
2020177213.tif 000002
（式（Ａ）中、Ｒはエチレン基またはプロピレン基を示し、ｘおよびｙはそれぞれ０以上の整数であり、かつ、ｘ＋ｙの平均値は０以上１０以下である。）、
式（Ｂ）で示されるジオール類；
【化２】
2020177213.tif 000003
（式（Ｂ）中、Ｒ’は−ＣＨ２ＣＨ２−、−ＣＨ２ＣＨ（ＣＨ３）−または−ＣＨ２Ｃ（ＣＨ３）２−を示し、ｘ’およびｙ’はそれぞれ０以上の整数であり、かつ、ｘ’＋ｙ’の平均値は０以上１０以下である。）
が挙げられる。
【００５９】
３価以上のアルコール成分としては、例えば、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、１，３，５−トリヒドロキシメチルベンゼンが挙げられる。これらのうち、好ましくはグリセロール、トリメチロールプロパン、ペンタエリスリトールが用いられる。これらの２価のアルコールおよび３価以上のアルコールは、単独であるいは複数を併用して用いることができる。
【００６０】
ポリエステルのポリエステルユニットに用いられる多価カルボン酸モノマーとしては、以下の多価カルボン酸モノマーを使用することができる。
【００６１】
２価のカルボン酸成分としては、例えば、マレイン酸、フマル酸、シトラコン酸、イタコン酸、グルタコン酸、フタル酸、イソフタル酸、テレフタル酸、コハク酸、アジピン酸、セバチン酸、アゼライン酸、マロン酸、ｎ−ドデセニルコハク酸、イソドデセニルコハク酸、ｎ−ドデシルコハク酸、イソドデシルコハク酸、ｎ−オクテニルコハク酸、ｎ−オクチルコハク酸、イソオクテニルコハク酸、イソオクチルコハク酸、これらの酸の無水物およびこれらの低級アルキルエステルが挙げられる。これらのうち、マレイン酸、フマル酸、テレフタル酸、ｎ−ドデセニルコハク酸が好ましく用いられる。
【００６２】
３価以上のカルボン酸、その酸無水物またはその低級アルキルエステルとしては、例えば、１，２，４−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸、これらの酸無水物またはこれらの低級アルキルエステルが挙げられる。これらのうち、特に１，２，４−ベンゼントリカルボン酸、すなわちトリメリット酸またはその誘導体が安価で、反応制御が容易であるため、好ましく用いられる。これらの２価のカルボン酸等および３価以上のカルボン酸は、単独であるいは複数を併用して用いることができる。
【００６３】
ポリエステルの製造方法については、特に制限されるものではなく、公知の方法を用いることができる。例えば、前述のアルコールモノマーおよびカルボン酸モノマーを同時に仕込み、エステル化反応またはエステル交換反応、および縮合反応を経て重合し、ポリエステルを製造する。また、重合温度は、特に制限されないが、１８０℃以上２９０℃以下の範囲が好ましい。ポリエステルの重合に際しては、例えば、チタン系触媒、スズ系触媒、酢酸亜鉛、三酸化アンチモン、二酸化ゲルマニウム等の重合触媒を用いることができる。特に、結着樹脂が非晶性樹脂である場合は、非晶性樹脂は、スズ系触媒を使用して重合されたポリエステルがより好ましい。
【００６４】
また、ポリエステルの酸価は５ｍｇＫＯＨ／ｇ以上２０ｍｇＫＯＨ／ｇ以下であり、水酸基価は２０ｍｇＫＯＨ／ｇ以上７０ｍｇＫＯＨ／ｇ以下であることが好ましい。これにより、高温高湿環境下における水分吸着量が抑え、非静電付着力を低く抑えることができるため、カブリの抑制の観点から好ましい。
【００６５】
また、結着樹脂が非晶性樹脂である場合、非晶性樹脂は、低分子量の樹脂と高分子量の樹脂を混ぜ合わせて使用しても良い。高分子量の樹脂の低分子量の樹脂に対する含有比率は質量基準で４０／６０〜８５／１５であることが、低温定着性と耐ホットオフセット性の観点から好ましい。
【００６６】
＜離型剤＞
トナーに用いられる離型剤であるワックスとしては、例えば以下のものが挙げられる。低分子量ポリエチレン、低分子量ポリプロピレン、アルキレン共重合体、マイクロクリスタリンワックス、パラフィンワックス、フィッシャートロプシュワックスの如き炭化水素系ワックス；酸化ポリエチレンワックスの如き炭化水素系ワックスの酸化物またはそれらのブロック共重合物；カルナバワックスの如き脂肪酸エステルを主成分とするワックス類；脱酸カルナバワックスの如き脂肪酸エステル類を一部または全部を脱酸化したもの。さらに、以下のものが挙げられる。パルミチン酸、ステアリン酸、モンタン酸の如き飽和直鎖脂肪酸類；ブラシジン酸、エレオステアリン酸、バリナリン酸の如き不飽和脂肪酸類；ステアリルアルコール、アラルキルアルコール、ベヘニルアルコール、カルナウビルアルコール、セリルアルコール、メリシルアルコールの如き飽和アルコール類；ソルビトールの如き多価アルコール類；パルミチン酸、ステアリン酸、ベヘン酸、モンタン酸の如き脂肪酸類と、ステアリルアルコール、アラルキルアルコール、ベヘニルアルコール、カルナウビルアルコール、セリルアルコール、メリシルアルコールの如きアルコール類とのエステル類；リノール酸アミド、オレイン酸アミド、ラウリン酸アミドの如き脂肪酸アミド類；メチレンビスステアリン酸アミド、エチレンビスカプリン酸アミド、エチレンビスラウリン酸アミド、ヘキサメチレンビスステアリン酸アミドの如き飽和脂肪酸ビスアミド類；エチレンビスオレイン酸アミド、ヘキサメチレンビスオレイン酸アミド、Ｎ，Ｎ’−ジオレイルアジピン酸アミド、Ｎ，Ｎ’−ジオレイルセバシン酸アミドの如き不飽和脂肪酸アミド類；ｍ−キシレンビスステアリン酸アミド、Ｎ，Ｎ’−ジステアリルイソフタル酸アミドの如き芳香族系ビスアミド類；ステアリン酸カルシウム、ラウリン酸カルシウム、ステアリン酸亜鉛、ステアリン酸マグネシウムの如き脂肪族金属塩（一般に金属石けんといわれているもの）；脂肪族炭化水素系ワックスにスチレンやアクリル酸の如きビニル系モノマーを用いてグラフト化させたワックス類；ベヘニン酸モノグリセリドの如き脂肪酸と多価アルコールの部分エステル化物；植物性油脂の水素添加によって得られるヒドロキシル基を有するメチルエステル化合物。
【００６７】
これらのワックスの中でも、低温定着性、定着分離性を向上させるという観点で、パラフィンワックス、フィッシャートロプシュワックスの如き炭化水素系ワックス、もしくはカルナバワックスの如き脂肪酸エステル系ワックスが好ましい。本発明においては、耐ホットオフセット性がより向上する点で、炭化水素系ワックスがより好ましい。
【００６８】
本発明では、ワックスは、結着樹脂１００質量部あたり３質量部以上８質量部以下で使用されることが好ましい。
【００６９】
また、示差走査熱量測定（ＤＳＣ）装置で測定される昇温時の吸熱曲線において、ワックスの最大吸熱ピークのピーク温度としては４５℃以上１４０℃以下であることが好ましい。ワックスの最大吸熱ピークのピーク温度が上記範囲内であるとトナーの保存性と耐ホットオフセット性を両立できるため好ましい。
【００７０】
＜着色剤＞
本発明におけるトナー粒子は、着色剤を含有していてもよい。着色剤としては、以下のものが挙げられる。
【００７１】
黒色着色剤としては、カーボンブラック；イエロー着色剤、マゼンタ着色剤およびシアン着色剤とを用いて黒色に調色したものが挙げられる。着色剤には、顔料を単独で使用してもかまわないが、染料と顔料とを併用してその鮮明度を向上させた方がフルカラー画像の画質の点からより好ましい。
【００７２】
マゼンタトナー用顔料としては、以下のものが挙げられる。Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８：２、４８：３，４８：４、４９、５０、５１、５２、５３、５４、５５、５７：１、５８、６０、６３、６４、６８、８１：１、８３、８７、８８、８９、９０、１１２、１１４、１２２、１２３、１４６、１４７、１５０、１６３、１８４、２０２、２０６、２０７、２０９、２３８、２６９、２８２；Ｃ．Ｉ．ピグメントバイオレット１９；Ｃ．Ｉ．バットレッド１、２、１０、１３、１５、２３、２９、３５。
【００７３】
マゼンタトナー用染料としては、以下のものが挙げられる。Ｃ．Ｉ．ソルベントレッド１、３、８、２３、２４、２５、２７、３０、４９、８１、８２、８３、８４、１００、１０９、１２１；Ｃ．Ｉ．ディスパースレッド９；Ｃ．Ｉ．ソルベントバイオレット８、１３、１４、２１、２７；Ｃ．Ｉ．ディスパースバイオレット１のような油溶染料、Ｃ．Ｉ．ベーシックレッド１、２、９、１２、１３、１４、１５、１７、１８、２２、２３、２４、２７、２９、３２、３４、３５、３６、３７、３８、３９、４０；Ｃ．Ｉ．ベーシックバイオレット１、３、７、１０、１４、１５、２１、２５、２６、２７、２８のような塩基性染料。
【００７４】
シアントナー用顔料としては、以下のものが挙げられる。Ｃ．Ｉ．ピグメントブルー２、３、１５：２、１５：３、１５：４、１６、１７；Ｃ．Ｉ．バットブルー６；Ｃ．Ｉ．アシッドブルー４５、フタロシアニン骨格にフタルイミドメチル基を１〜５個置換した銅フタロシアニン顔料。
シアントナー用染料としては、Ｃ．Ｉ．ソルベントブルー７０が挙げられる。
【００７５】
イエロートナー用顔料としては、以下のものが挙げられる。Ｃ．Ｉ．ピグメントイエロー１、２、３、４、５、６、７、１０、１１、１２、１３、１４、１５、１６、１７、２３、６２、６５、７３、７４、８３、９３、９４、９５、９７、１０９、１１０、１１１、１２０、１２７、１２８、１２９、１４７、１５１、１５４、１５５、１６８、１７４、１７５、１７６、１８０、１８１、１８５；Ｃ．Ｉ．バットイエロー１、３、２０。
イエロートナー用染料としては、Ｃ．Ｉ．ソルベントイエロー１６２が挙げられる。
【００７６】
これらの着色剤は、単独または混合して、さらには固溶体の状態で用いることができる。着色剤は、色相角、彩度、明度、耐光性、ＯＨＰ透明性、およびトナーへの分散性の点から選択される。
【００７７】
着色剤の含有量は、樹脂成分の総量に対して０．１質量部以上３０．０質量部以下であることが好ましい。
【００７８】
＜無機微粒子＞
トナーは、必要に応じて二種類以上のシリカ粒子を含有していてもよく、シリカ微粒子以外の無機微粒子を含有してもよい。
【００７９】
無機微粒子は、トナー粒子に内添してもよいし外添剤としてトナー粒子と混合してもよい。
外添剤としては、シリカ粒子、酸化チタン粒子、酸化アルミニウム粒子、チタン酸ストロンチウム粒子のような無機微粒子が好ましい。特に酸化チタン粒子、チタン酸ストロンチウム粒子のような抵抗の低い外添剤は、温湿度環境による帯電量の変化が抑制できるとともに、トナーの電荷の局在化を抑え、静電付着力が低下することからカブリの抑制や転写効率向上の観点から好ましい。無機微粒子は、シラン化合物、シリコーンオイルまたはそれらの混合物のような疎水化剤で疎水化されていることが好ましい。
【００８０】
流動性向上のための外添剤としては、比表面積が５０ｍ２／ｇ以上４００ｍ２／ｇ以下の無機微粒子が好ましい。
【００８１】
トナー粒子と外添剤との混合は、ヘンシェルミキサーのような公知の混合機を用いることができる。
【００８２】
＜現像剤＞
トナーは、一成分系現像剤としても使用できるが、ドット再現性をより向上させるために、また、長期にわたり安定した画像を供給するために、磁性キャリアと混合して、二成分系現像剤として用いることもできる。
【００８３】
磁性キャリアとしては、例えば、酸化鉄；鉄、リチウム、カルシウム、マグネシウム、ニッケル、銅、亜鉛、コバルト、マンガン、クロム、および希土類のような金属粒子、それらの合金粒子、それらの酸化物粒子；フェライトなどの磁性体；磁性体と、この磁性体を分散した状態で保持するバインダー樹脂とを含有する磁性体分散樹脂キャリア（いわゆる樹脂キャリア）；など、一般に公知のものを使用できる。
【００８４】
トナーを磁性キャリアと混合して二成分系現像剤として使用する場合、二成分系現像剤中のトナーの割合は、２質量％以上１５質量％以下であることが好ましく、より好ましくは４質量％以上１３質量％以下である。
【００８５】
＜トナーの製造方法＞
トナー粒子を製造する方法としては、特に限定されないが、各成分の分散性の観点から粉砕法が好ましい。
【００８６】
以下、粉砕法でのトナー製造手順について説明する。
原料混合工程では、トナー粒子を構成する材料として、例えば、結着樹脂、離型剤、着色剤、結晶性ポリエステル、必要に応じて荷電制御剤等の他の成分を所定量秤量して配合し、混合する。混合装置の一例としては、ダブルコン・ミキサー、Ｖ型ミキサー、ドラム型ミキサー、スーパーミキサー、ヘンシェルミキサー、ナウタミキサ、メカノハイブリッド（日本コークス工業株式会社製）などが挙げられる。
【００８７】
次に、混合した材料を溶融混練して、結着樹脂中にワックス等を分散させる。その溶融混練工程では、加圧ニーダー、バンバリィミキサーの如きバッチ式練り機や、連続式の練り機を用いることができ、連続生産できる優位性から、１軸または２軸押出機を用いることが好ましい。１軸または２軸押出機としては、例えば、以下のものが挙げられる。ＫＴＫ型２軸押出機（神戸製鋼所社製）、ＴＥＭ型２軸押出機（東芝機械社製）、ＰＣＭ混練機（池貝鉄工製）、２軸押出機（東静エンジニアリング社製）、コ・ニーダー（ブス社製）、ニーデックス（日本コークス工業株式会社製）など。さらに、溶融混練することによって得られる樹脂組成物は、２本ロール等で圧延し、冷却工程で水などによって冷却してもよい。
【００８８】
ついで、樹脂組成物の冷却物は、粉砕工程で所望の粒径にまで粉砕される。粉砕工程では、例えば、クラッシャー、ハンマーミル、フェザーミルの如き粉砕機で粗粉砕する。その後、さらに、例えば、クリプトロンシステム（川崎重工業社製）、スーパーローター（日清エンジニアリング社製）、ターボ・ミル（ターボ工業製）やエアージェット方式による微粉砕機で微粉砕し、トナー粒子を得る。
【００８９】
続いて、必要に応じて分級機や篩分機を用いてトナー粒子を分級する。分級機および篩分機としては、例えば、以下のものが挙げられる。慣性分級方式のエルボージェット（日鉄鉱業社製）、遠心力分級方式のターボプレックス（ホソカワミクロン社製）、ＴＳＰセパレータ（ホソカワミクロン社製）、ファカルティ（ホソカワミクロン社製）。
【００９０】
その後、加熱によるトナー粒子の表面処理を行い、トナーの円形度を増加させることもできる。例えば、図１で表される熱球形化処理装置を用いて、熱風により表面処理を行うこともできる。
【００９１】
原料定量供給手段１により定量供給された混合物は、圧縮気体流量調整手段２により調整された圧縮気体によって、原料供給手段の鉛直線上に設置された導入管３に導かれる。導入管を通過した混合物は、原料供給手段の中央部に設けられた円錐状の突起状部材４により均一に分散され、放射状に広がる８方向の供給管５に導かれ熱処理が行われる処理室６に導かれる。
【００９２】
このとき、処理室６に供給された混合物は、処理室６内に設けられた混合物の流れを規制するための規制手段９によって、その流れが規制される。このため処理室６に供給された混合物は、処理室６内を旋回しながら熱処理された後、冷却される。
【００９３】
供給された混合物を熱処理するための熱風は、熱風供給手段７から供給され、分配部材１２により均一に分配され、熱風供給手段出口１１の方向に向けて、熱風を旋回させるための旋回部材１３により、処理室６内に熱風を螺旋状に旋回させて導入される。その構成としては、熱風を旋回させるための旋回部材１３が、複数のブレードを有しており、その枚数や角度により、熱風の旋回を制御することができる。処理室６内に供給される熱風は、熱風供給手段７の出口部における温度が１００℃以上３００℃以下であることが好ましい。熱風供給手段７の出口部における温度が上記の範囲内であれば、混合物を加熱しすぎることによるトナー粒子の融着や合一を防止しつつ、トナー粒子を均一に球形化処理することが可能となる。
【００９４】
さらに熱処理された熱処理トナー粒子は冷風供給手段８（冷風供給手段８−１、冷風供給手段８−２および冷風供給手段８−３）から供給される冷風によって冷却される。冷風供給手段８から供給される温度は−２０℃以上３０℃以下であることが好ましい。冷風の温度が上記の範囲内であれば、熱処理トナー粒子を効率的に冷却することができ、混合物の均一な球形化処理を阻害することなく、熱処理トナー粒子の融着や合一を防止することができる。冷風の絶対水分量は、０．５ｇ／ｍ３以上１５．０ｇ／ｍ３以下であることが好ましい。
【００９５】
次に、冷却された熱処理トナー粒子は、処理室６の下端にある回収手段１０によって回収される。なお、回収手段１０の先にはブロワー（不図示）が設けられ、それにより吸引搬送される構成となっている。
【００９６】
また、粉体粒子供給口１４は、供給された混合物の旋回方向と熱風の旋回方向が同方向になるように設けられており、熱球形化処理装置の回収手段１０は、旋回された粉体粒子の旋回方向を維持するように、処理室６の外周部に設けられている。さらに、冷風供給手段８から供給される冷風は、装置外周部から処理室内周面に、水平かつ接線方向から供給されるよう構成されている。粉体粒子供給口１４から供給されるトナー粒子の旋回方向、冷風供給手段から供給された冷風の旋回方向、熱風供給手段７から供給された熱風の旋回方向がすべて同方向である。そのため、処理室６内で乱流が起こらず、装置内の旋回流が強化され、トナー粒子に強力な遠心力がかかり、トナー粒子の分散性がさらに向上するため、合一粒子の少ない、形状の揃ったトナー粒子を得ることができる。
【００９７】
トナー粒子の平均円形度は、０．９６０以上０．９８０以下であると、非静電付着力を低く抑えることができるためカブリを抑制する観点から好ましい。
【００９８】
熱処理されたトナー粒子を大粒径側粒子群と小粒径側粒子群に分ける場合は、例えば、慣性分級方式のエルボージェット（日鉄鉱業（株）製）を用いて二分する。二分された熱処理トナー粒子それぞれの表面に、所望量のシリカ微粒子を外添処理する。外添処理する方法としては、混合装置を外添機として用いて、撹拌・混合する方法が挙げられる。外添機として用い得る混合装置としては、例えば、以下のものが挙げられる。ダブルコン・ミキサー、Ｖ型ミキサー、ドラム型ミキサー、スーパーミキサー、ヘンシェルミキサー、ナウタミキサ、メカノハイブリッド（日本コークス工業株式会社製）、ノビルタ（ホソカワミクロン株式会社製）等。その際、必要に応じて、流動化剤等のシリカ微粒子以外の外添剤を外添処理しても良い。
【００９９】
トナーおよび原材料の各種物性の測定法について、以下に具体例を説明する。
【０１００】
＜トナー粒子の平均円形度の測定方法＞
トナー粒子の平均円形度は、フロー式粒子像分析装置「ＦＰＩＡ−３０００」（シスメックス社製）によって、校正作業時の測定および解析条件で測定する。
フロー式粒子像分析装置「ＦＰＩＡ−３０００」（シスメックス社製）の測定原理は、流れている粒子を静止画像として撮像し、画像解析を行うというものである。試料チャンバーへ加えられた試料は、試料吸引シリンジによって、フラットシースフローセルに送り込まれる。フラットシースフローセルに送り込まれた試料は、シース液に挟まれて扁平な流れを形成する。フラットシースフローセル内を通過する試料に対しては、１／６０秒間隔でストロボ光が照射されており、流れている粒子を静止画像として撮影することが可能である。また、扁平な流れであるため、焦点の合った状態で撮像される。粒子像はＣＣＤカメラで撮像され、撮像された画像は５１２×５１２画素の画像処理解像度（一画素あたり０．３７×０．３７μｍ）で画像処理され、各粒子像の輪郭抽出を行い、粒子像の投影面積Ｓや周囲長Ｌ等が計測される。
【０１０１】
次に、上記面積Ｓと周囲長Ｌを用いて円相当径と円形度を求める。円相当径とは、粒子像の投影面積と同じ面積を持つ円の直径のことであり、円形度Ｃは、円相当径から求めた円の周囲長を粒子投影像の周囲長で割った値として定義され、次式で算出される。
円形度Ｃ＝２×（π×Ｓ）１／２／Ｌ
【０１０２】
粒子像が円形の時に円形度は１．００になり、粒子像外周の凹凸の程度が大きくなればなるほど円形度は小さい値になる。各粒子の円形度を算出後、得られた円形度の相加平均値を算出し、その値を平均円形度とする。
【０１０３】
具体的な測定方法は、以下の通りである。
まず、ガラス製の容器中に予め不純固形物などを除去したイオン交換水約２０ｍＬを入れる。この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で約３質量倍に希釈した希釈液を約０．２ｍＬ加える。さらに測定試料を約０．０２ｇ加え、超音波分散器を用いて２分間分散処理を行い、測定用の分散液とする。その際、分散液の温度が１０℃以上４０℃以下となる様に適宜冷却する。超音波分散器としては、発振周波数５０ｋＨｚ、電気的出力１５０Ｗの卓上型の超音波洗浄器分散器（「ＶＳ−１５０」（ヴェルヴォクリーア社製））を用い、水槽内には所定量のイオン交換水を入れ、この水槽中に該コンタミノンＮを約２ｍＬ添加する。
測定には、標準対物レンズ（１０倍）を搭載したフロー式粒子像分析装置を用い、シース液にはパーティクルシース「ＰＳＥ−９００Ａ」（シスメックス社製）を使用する。上記手順に従い調製した分散液をフロー式粒子像分析装置に導入し、ＨＰＦ測定モードで、トータルカウントモードにて３０００個のトナー粒子について計測する。
そして、粒子解析時の２値化閾値を８５％とし、解析粒径を円相当径１．９８μｍ以上３９．９６μｍ以下とし、トナーの平均円形度を求める。
【０１０４】
測定にあたっては、測定開始前に標準ラテックス粒子を用いて自動焦点調整を行う。標準ラテックス粒子としては、例えば、ＲＥＳＥＡＲＣＨ  ＡＮＤ  ＴＥＳＴ  ＰＡＲＴＩＣＬＥＳ  Ｌａｔｅｘ  Ｍｉｃｒｏｓｐｈｅｒｅ  Ｓｕｓｐｅｎｓｉｏｎｓ  ５２００Ａ（（Ｄｕｋｅ  Ｓｃｉｅｎｔｉｆｉｃ社製）をイオン交換水で希釈）を用いる。その後、測定開始から２時間毎に焦点調整を実施することが好ましい。
【０１０５】
＜Ｘ線光電子分光分析（ＥＳＣＡ）による表面組成分析＞
本発明において、トナー粒子表面の外添剤の被覆率は、Ｘ線光電子分光分析（ＥＳＣＡ）による表面組成分析を行うことで算出することができる。ＥＳＣＡの装置および測定条件は、下記の通りである。
装置：ＰＨＩ社（Ｐｈｙｓｉｃａｌ Ｅｌｅｃｔｒｏｎｉｃｓ Ｉｎｄｕｓｔｒｉｅｓ，ＩＮＣ．）製、ＰＨＩ５０００ ＶｅｒｓａＰｒｏｂｅＩＩ Ｓｃａｎｎｉｎｇ ＸＰＳ Ｍｉｃｒｏｐｒｏｂｅ
測定条件：
Ｘ線源；ＡｌＫα（１００μ２５Ｗ１５ＫＶ）
Ａｎｇｌｅ；４５°
Ｐａｓｓ Ｅｎｅｒｇｙ；５８．７０ｅＶ
【実施例】
【０１０６】
以下、本発明を実施例および比較例を用いてさらに詳細に説明するが、本発明の態様はこれらに限定されない。なお、実施例および比較例の部数および％は特に断りが無い場合、すべて質量基準である。
【０１０７】
＜非晶性樹脂１の製造例＞
・ポリオキシプロピレン（２．２）−２，２−ビス（４−ヒドロキシフェニル）プロパン：７３．８質量部（０．１９モル；多価アルコール総モル数に対して１００．０ｍｏｌ％）
・テレフタル酸：１２．５質量部（０．０８モル；多価カルボン酸総モル数に対して４８．０ｍｏｌ％）
・アジピン酸：７．８質量部（０．０５モル；多価カルボン酸総モル数に対して３４．０ｍｏｌ％）
・チタンテトラブトキシド（エステル化触媒）：０．５質量部
上記材料を冷却管、攪拌機、窒素導入管、および、熱電対のついた反応槽に秤量した。次にフラスコ内を窒素ガスで置換した後、撹拌しながら徐々に昇温し、２００℃の温度で撹拌しつつ、２時間反応させた。
さらに、反応槽内の圧力を８．３ｋＰａに下げ、１時間維持した後、１６０℃まで冷却し、大気圧に戻した（第１反応工程）。
【０１０８】
・トリメリット酸：５．９質量部（０．０３モル；多価カルボン酸総モル数に対して１８．０ｍｏｌ％）
・ｔｅｒｔ−ブチルカテコール（重合禁止剤）：０．１質量部
その後、上記材料を加え、反応槽内の圧力を８．３ｋＰａに下げ、温度２００℃に維持したまま、１５時間反応させた。その後、ＡＳＴＭ  Ｄ３６−８６に従って測定した軟化点が１２０℃の温度に達したのを確認してから温度を下げて反応を止め、（第２反応工程）、非晶性樹脂１を得た。得られた非晶性樹脂１は、ピーク分子量Ｍｐ１００００、軟化点Ｔｍ１１０℃、ガラス転移温度Ｔｇ６０℃であった。
【０１０９】
＜トナー１の製造例＞
＜Ｆトナー（小粒径側粒子群）１の製造例＞
・非晶性樹脂１：１００部
・フィッシャートロプシュワックス（最大吸熱ピークのピーク温度９０℃）：４部
・ポリオレフィンにスチレンアクリル系ポリマーがグラフト重合している重合体：１４部
・荷電制御剤：３，５−ジ−ｔ−ブチルサリチル酸アルミニウム化合物（ボントロンＥ８８  オリエント化学工業（株）製）：０．３部
・カーボンブラック：１０部
上記材料をヘンシェルミキサー（ＦＭ−７５型、三井鉱山（株）製）を用いて、回転数１５００ｒｐｍ、回転時間５ｍｉｎで混合した後、温度１３０℃に設定した二軸混練機（ＰＣＭ−３０型、株式会社池貝製）にて混練した。得られた混練物を冷却し、ハンマーミルにて１ｍｍ以下に粗粉砕し、粗砕物を得た。得られた粗砕物を、機械式粉砕機（Ｔ−２５０、ターボ工業（株）製）にて微粉砕した。さらにファカルティ（Ｆ−３００、ホソカワミクロン社製）を用い、分級を行い、トナー粒子１を得た。ファカルティの運転条件は、分級ローター回転数を１１０００ｒｐｍ、分散ローター回転数を７２００ｒｐｍとした。
【０１１０】
得られたトナー粒子１を用い、図１で示す熱球形化処理装置によって熱処理を行って熱処理トナー粒子１を得た。熱球形化処理装置の運転条件は、以下のようにした。フィード量＝５ｋｇ／ｈｒとし、熱風温度Ｃ＝１６０℃、熱風流量＝６ｍ３／ｍｉｎ、冷風温度Ｅ＝−５℃、冷風流量＝４ｍ３／ｍｉｎ、ブロワー風量＝２０ｍ３／ｍｉｎ、インジェクションエア流量＝１ｍ３／ｍｉｎ。
【０１１１】
得られた熱処理トナー粒子１を、慣性分級方式のエルボージェット（日鉄鉱業（株）製）を用い、大粒径側の熱処理トナー粒子と小粒径側の熱処理トナー粒子とに二分した。エルボージェットの運転条件はフィード量＝５ｋｇ／ｈｒとし、Ｆ分級エッジ（微粉分級エッジ）を１０ｍｍ〜１５ｍｍ、Ｇ分級エッジ（粗粉分級エッジ）を最大とし、熱処理トナー粒子１が個数基準で均等に二分されるように調整した。
・小粒径側の熱処理トナー粒子１：１００部
・ヘキサメチルジシラザンで表面処理したヒュームドシリカ（個数基準におけるメジアン径（Ｄ５０）が４０ｎｍ）：４．０部
・イソブチルトリメトキシシランで表面処理した酸化チタン微粒子（個数基準におけるメジアン径（Ｄ５０）が１０ｎｍ）：１．０部
上記材料を、ヘンシェルミキサー（ＦＭ−７５型、三井三池化工機（株）製）を用いて回転数１９００ｒｐｍ、回転時間１０ｍｉｎの条件で混合し、Ｆトナー（小粒径側粒子群）１を得た。
【０１１２】
＜Ｍトナー（大粒径側粒子群）１の製造例＞
・上記大粒径側の熱処理トナー粒子１：１００部
・ヘキサメチルジシラザンで表面処理したゾルゲルシリカ（個数基準におけるメジアン径（Ｄ５０）が４０ｎｍ）：４．０部
・イソブチルトリメトキシシランで表面処理した酸化チタン微粒子（個数基準におけるメジアン径（Ｄ５０）が１０ｎｍ）：１．０部
上記材料を、ヘンシェルミキサー（ＦＭ−７５型、三井三池化工機（株）製）を用いて回転数１９００ｒｐｍ、回転時間１０ｍｉｎの条件で混合し、Ｍトナー（大粒径側粒子群）１を得た。
【０１１３】
得られたＦトナー１とＭトナー１を均一に混合し、トナー１を得た。  得られたトナー１について、前述の測定方法で各物性を測定した結果を表４に示す。
【０１１４】
＜トナー２〜１６の製造例＞
トナー１の製造例において、処方、条件を表１および表２に記載のように変更する以外は同様にして、Ｆトナー２〜１６およびＭトナー２〜１６を作製した。
また、Ｆトナー２〜１６およびＭトナー２〜１６を表３に示す組み合わせで用いてトナー２〜１６を得た。トナー２〜１６についての各物性を表４に示す。
【０１１５】
【表１】
2020177213.tif 000004
【０１１６】
【表２】
2020177213.tif 000005
表１および表２中の「乾式」、「湿式」、「酸化チタン微粒子」はそれぞれ以下のものを示す。
乾式：ヘキサメチルジシラザンで表面処理したヒュームドシリカ
湿式：ヘキサメチルジシラザンで表面処理したゾルゲルシリカ
酸化チタン微粒子：イソブチルトリメトキシシランで表面処理した酸化チタン
【０１１７】
【表３】
2020177213.tif 000006
【０１１８】
【表４】
2020177213.tif 000007
【０１１９】
＜キャリアの製造例＞
＜磁性コア粒子１の製造例＞
・工程１（秤量・混合工程）：
Ｆｅ２Ｏ３：６２．７部
ＭｎＣＯ３：２９．５部
Ｍｇ（ＯＨ）２：６．８部
ＳｒＣＯ３：１．０部
上記フェライト原材料を上記組成比となるように秤量した。その後、直径１／８インチのステンレスビーズを用いた乾式振動ミルで５時間粉砕・混合した。
【０１２０】
・工程２（仮焼成工程）：
得られた粉砕物をローラーコンパクターにて、約１ｍｍ角のペレットにした。このペレットを目開き３ｍｍの振動篩にて粗粉を除去し、次いで目開き０．５ｍｍの振動篩にて微粉を除去した。その後、バーナー式焼成炉を用いて、窒素雰囲気下（酸素濃度０．０１体積％）で、温度１０００℃で４時間焼成し、仮焼フェライトを作製した。得られた仮焼フェライトの組成は、下記の通りである。
（ＭｎＯ）ａ（ＭｇＯ）ｂ（ＳｒＯ）ｃ（Ｆｅ２Ｏ３）ｄ
上記式において、ａ＝０．２５７、ｂ＝０．１１７、ｃ＝０．００７、ｄ＝０．３９３である。
【０１２１】
・工程３（粉砕工程）：
得られた仮焼フェライトをクラッシャーで０．３ｍｍ程度に粉砕した後に、仮焼フェライト１００部に対し、水を３０部加え、直径１／８インチのジルコニアビーズを用いて湿式ボールミルで１時間粉砕した。得られたスラリーを、直径１／１６インチのアルミナビーズを用いた湿式ボールミルで４時間粉砕し、フェライトスラリー（仮焼フェライトの微粉砕品）を得た。
【０１２２】
・工程４（造粒工程）：
フェライトスラリーに、仮焼フェライト１００部に対して分散剤としてポリカルボン酸アンモニウム１．０部、バインダーとしてポリビニルアルコール２．０部を添加し、スプレードライヤー（大川原化工機社製）で、球状粒子に造粒した。得られた粒子を粒度調整した後、ロータリーキルンを用いて、６５０℃で２時間加熱し、分散剤やバインダーの有機成分を除去した。
【０１２３】
・工程５（焼成工程）：
焼成雰囲気をコントロールするために、電気炉にて窒素雰囲気下（酸素濃度１．００体積％）で、室温から温度１３００℃まで２時間で昇温し、その後、温度１１５０℃で４時間保つことで、工程４で得た球状粒子を焼成した。その後、４時間をかけて、温度６０℃まで降温し、窒素雰囲気から大気に戻し、温度４０℃以下で粒子を取り出した。
【０１２４】
・工程６（選別工程）：
凝集した球状粒子を解砕した後に、磁力選鉱により低磁力品を選別して除去し、目開き２５０μｍの篩で篩分して粗大粒子を除去することで、体積分布基準の５０％粒径が３７．０μｍの磁性コア粒子１を得た。
【０１２５】
＜被覆樹脂１の調製＞
シクロヘキシルメタクリレートモノマー：２６．８質量％
メチルメタクリレートモノマー：０．２質量％
メチルメタクリレートマクロモノマー（片末端にメタクリロイル基を有する質量平均分子量５０００のマクロモノマー）：８．４質量％
トルエン：３１．３質量％
メチルエチルケトン：３１．３質量％
上記材料を、還流冷却器、温度計、窒素導入管および攪拌装置を取り付けた四つ口のセパラブルフラスコに入れ、窒素ガスを導入して充分に窒素雰囲気にした。その後、８０℃まで加温し、アゾビスイソブチロニトリル２．０質量％を添加して５時間還流し重合させた。得られた反応物にヘキサンを添加して共重合体を沈殿析出させ、沈殿物を濾別後、真空乾燥して被覆樹脂１を得た。
次いで、３０部の被覆樹脂１を、トルエン４０部およびメチルエチルケトン３０部に溶解させて、重合体溶液１（固形分３０質量％）を得た。
【０１２６】
＜被覆樹脂溶液１の調製＞
重合体溶液１（樹脂固形分濃度３０％）：３３．３質量％
トルエン：６６．４質量％
カーボンブラックＲｅｇａｌ３３０（キャボット製、一次粒径２５ｎｍ、窒素吸着比表面積９４ｍ２／ｇ、ＤＢＰ吸油量７５ｍＬ／１００ｇ）：０．３質量％
上記材料を、直径０．５ｍｍのジルコニアビーズを用いて、ペイントシェーカーで１時間分散した。得られた分散液を、５．０μｍのメンブランフィルターで濾過をおこない、被覆樹脂溶液１を得た。
【０１２７】
＜磁性キャリア１の製造例＞
（樹脂被覆工程）：
常温で維持されている真空脱気型ニーダーに、磁性コア粒子１および被覆樹脂溶液１を投入した（被覆樹脂溶液の投入量は、１００部の磁性コア粒子１に対して樹脂成分として２．５部になる量）。投入後、回転速度３０ｒｐｍで１５分間撹拌し、溶媒が一定以上（８０質量％）揮発した後、減圧混合しながら８０℃まで昇温し、２時間かけてトルエンを留去した後冷却した。得られた磁性キャリアを、磁力選鉱により低磁力品を分別し、開口７０μｍの篩を通した後、風力分級器で分級し、体積分布基準の５０％粒径（Ｄ５０）３８．２μｍの磁性キャリア１を得た。
【０１２８】
＜二成分系現像剤１の製造例＞
９２．０部の磁性キャリア１と８．０部のトナー１をＶ型混合機（Ｖ−２０、セイシン企業製）により混合し、二成分系現像剤１を得た。
【０１２９】
＜二成分系現像剤２〜１６の製造例＞
二成分系現像剤１の製造例において、表５に示すトナー１〜１６と磁性キャリア１の組み合わせにより同様の操作で、実施例１〜１２および比較例１〜４に係る二成分系現像剤２〜１６を得た。
【０１３０】
【表５】
2020177213.tif 000008
【０１３１】
＜現像剤の評価＞
上記で作製した実施例１〜１２および比較例１〜４に係る二成分系現像剤１〜１６を用いて、後述の評価を行った。
画像形成装置として、キヤノン製デジタル商業印刷用プリンターｉｍａｇｅＲＵＮＮＥＲ  ＡＤＶＡＮＣＥ  Ｃ５５６０の改造機を用いた。装置の改造点としては、定着温度、プロセススピード、現像剤担持体の直流電圧ＶＤＣ、静電潜像担持体の帯電電圧ＶＤ、および、レーザーパワーを自由に設定できるように変更した。画像出力評価は、所望の画像比率のＦＦｈ画像（ベタ画像）を出力し、ＦＦｈ画像のトナーの載り量が所望になるようにＶＤＣ、ＶＤ、およびレーザーパワーを調整して、後述の評価を行った。ＦＦｈとは、２５６階調を１６進数で表示した値であり、００ｈが２５６階調の１階調目（白地部）であり、ＦＦｈが２５６階調の２５６階調目（ベタ部）である。
【０１３２】
［カブリの抑制］
各二成分系現像剤を、上記画像形成装置のブラック用現像器に入れ、以下の条件で上記評価画像を出力してカブリの抑制の評価を行った。
紙：ＣＳ−６８０（６８．０ｇ／ｍ２、キヤノンマーケティングジャパン株式会社）
評価画像：上記Ａ４用紙の全面に００ｈ画像
Ｖｂａｃｋ：１５０Ｖ（現像剤担持体の直流電圧ＶＤＣ、静電潜像担持体の帯電電圧ＶＤ、およびレーザーパワーにより調整）
試験環境：高温高湿環境（温度３０℃／湿度８０％ＲＨ）
定着温度：１７０℃
プロセススピード：３７７ｍｍ／ｓｅｃ
【０１３３】
以下で定義されるカブリ値をカブリの抑制の評価指標とした。
まず、リフレクトメータ（ＲＥＦＬＥＣＴＯＭＥＴＥＲ  ＭＯＤＥＬ  ＴＣ−６ＤＳ：東京電色製）を用い、通紙前の評価紙の平均反射率Ｄｓ（％）を測定する。次に、通紙後の評価紙の平均反射率Ｄｒ（％）を測定する。そして、下記式を用いて算出した値をカブリ値とした。得られたカブリ値を下記の評価基準に従って評価した。
カブリ値  ＝  Ｄｒ（％）−Ｄｓ（％）
（評価基準）
Ａ：カブリ値０．３％未満                  （非常に優れている）
Ｂ：カブリ値０．３％以上、０．５％未満    （優れている）
Ｃ：カブリ値０．５％以上、０．８％未満    （良好である）
Ｄ：カブリ値０．８％以上、１．２％未満    （問題ないレベルである）
Ｅ：カブリ値１．２％以上                  （許容できない）
【０１３４】
［転写性］
各二成分系現像剤を、上記画像形成装置のシアン用現像器に入れ、以下の条件で転写性を評価した。
紙：ＧＦ−Ｃ０８１（８１．０ｇ／ｍ２、キヤノンマーケティングジャパン株式会社）
ベタ画像におけるトナーの載り量：０．３５ｍｇ／ｃｍ２
一次転写電流：３０μＡ
試験環境：常温常湿環境（温度２３℃／湿度５０％ＲＨ）
プロセススピード：３７７ｍｍ／ｓｅｃ
一次転写後に感光体上に残ったトナーと一次転写前のトナーをそれぞれ透明なポリエステル製の粘着テープによりテーピングしてはぎ取った。はぎ取った粘着テープを紙上に貼り、その濃度を分光濃度計５００シリーズ（Ｘ−Ｒｉｔｅ社）で測定した。
以上により得られた一次転写前の画像濃度と、転写残の画像濃度の変化率を転写効率とし、下記の評価基準に基づいて評価を行った。
Ａ：転写効率；９０％以上
Ｂ：転写効率；８５％以上９０％未満
Ｃ：転写効率；８０％以上８５％未満
Ｄ：転写効率；８０％未満
【０１３５】
［画像濃度安定性］
各二成分系現像剤を、上記画像形成装置のシアン用現像器に入れ、以下の条件で評価画像を出力し、画像濃度安定性を評価した。
紙：ＧＦＣ−０８１（８１．０ｇ／ｍ２、キヤノンマーケティングジャパン株式会社）
Ｖｃｏｎｔｒａｓｔ：３５０Ｖ（現像剤担持体の直流電圧ＶＤＣ、静電潜像担持体の帯電電圧ＶＤ、およびレーザーパワーにより調整）
評価画像：上記Ａ４用紙の中心に２ｃｍ×５ｃｍの画像を配置
試験環境：常温常湿環境：温度２３℃／湿度５０％ＲＨ
定着温度：１７０℃
プロセススピード：３７７ｍｍ／ｓｅｃ
画像濃度の値を評価指標とした。Ｘ−Ｒｉｔｅカラー反射濃度計（５００シリーズ：Ｘ−Ｒｉｔｅ社製）を用い、中心部の画像濃度を測定した。得られた画像濃度の値を下記の評価基準に従って評価した。
（評価基準）
Ａ：画像濃度の値が１．３５以上                    （非常に優れている）
Ｂ：画像濃度の値が１．３０以上、１．３５未満      （優れている）
Ｃ：画像濃度の値が１．２５以上、１．３０未満      （問題ないレベルである）
Ｄ：画像濃度の値が１．２５未満                    （許容できない）
【０１３６】
［ドット再現性］
各二成分系現像剤を、上記画像形成装置のシアン用現像器に入れ、以下の条件で評価画像を出力し、画質を評価した。
紙：ＧＦＣ−０８１（８１．０ｇ／ｍ２、キヤノンマーケティングジャパン株式会社）
Ｖｃｏｎｔｒａｓｔ：３００Ｖ（現像剤担持体の直流電圧ＶＤＣ、静電潜像担持体の帯電電圧ＶＤ、およびレーザーパワーにより調整）
評価画像：上記Ａ４用紙に１ドット、１スペースの縦線画像を配置
試験環境：常温常湿環境：温度２３℃／湿度５０％ＲＨ
定着温度：１７０℃
プロセススピード：３７７ｍｍ／ｓｅｃ
Ｂｌｕｒの値（ＩＳＯ１３６６０で定義されたラインのぼやけ方を表す数値）をドット再現性の評価指標とした。Ｂｌｕｒの値パーソナルＩＡＳ（イメージ・アナリシス・システム、ＱＥＡ社製）を用いて測定した。得られたＢｌｕｒの値を下記の評価基準に従って評価した。
（評価基準）
Ａ：Ｂｌｕｒの値３５μｍ未満              （非常に優れている）
Ｂ：Ｂｌｕｒの値３５μｍ以上３８μｍ未満  （優れている）
Ｃ：Ｂｌｕｒの値３８μｍ以上４１μｍ未満  （問題ないレベルである）
Ｄ：Ｂｌｕｒの値４１μｍ以上              （許容できない）
【０１３７】
評価結果を表６に示す。
【表６】
2020177213.tif 000009
【符号の説明】
【０１３８】
１．原料定量供給手段
２．圧縮気体流量調整手段
３．導入管
４．突起状部材
５．供給管
６．処理室
７．熱風供給手段
８．冷風供給手段
９．規制手段
１０．回収手段
１１．熱風供給手段出口
１２．分配部材
１３．旋回部材
１４．粉体粒子供給口
【図１】
2020177213.tif 000010